(57)【特許請求の範囲】
【請求項１】
金属珪素を主成分とする成形体を窒化させることにより得られる窒化珪素多孔体であって、平均細孔径が３μｍ以上の多孔構造を有するとともに、珪素と窒素との総量が９５質量％以上で、かつ珪素の窒化率が９０％以上であり、酸素の含有量が１質量％未満であることを特徴とする窒化珪素多孔体。
【請求項２】
切り出した試験片の熱伝導率が、１０Ｗ／ｍ・Ｋ以上で熱膨張率が３．５ｐｐｍ／℃以下である請求項１に記載の窒化珪素多孔体。
【請求項３】
開気孔率が３０％以上である請求項１又は２に記載の窒化珪素多孔体。
【請求項４】
金属珪素を主成分とする成形体を窒化させることにより窒化珪素多孔体を得る窒化珪素多孔体の製造方法であって、平均粒径が１０μｍ以上の粒子状金属珪素を主成分とする成形体を調製し、得られた金属珪素を主成分とする成形体を窒化させる前に、１３００℃〜１４００℃の温度で雰囲気制御をすることにより金属珪素の表面酸化物を除去した後、降温して窒素ガスを導入し、その後さらに昇温し金属珪素を窒化させて窒化珪素多孔体を得ることを特徴とする窒化珪素多孔体の製造方法。
【請求項５】
前記金属珪素の粒子の粒径分布が、粒径の大きい側に第１ピークを有しかつ粒径の小さい側に第２ピークを有する二山分布であり、第１ピークの位置が３０〜３００μｍの間にあり、第２ピークの位置が第１ピークの１／５から１／５０までにある請求項４に記載の窒化珪素多孔体の製造方法。
【請求項６】
請求項１〜３のいずれかに記載の窒化珪素多孔体で作製してなることを特徴とするセラミックフィルタ。
【請求項７】
請求項１〜３のいずれかに記載の窒化珪素多孔体の表面上に触媒を担持した構成を有してなることを特徴とするガス及び／又は溶液浄化部品。
【請求項８】
請求項１〜３のいずれかに記載の窒化珪素多孔体の表面上にＮＯｘ吸蔵触媒を担持した構成を有してなることを特徴とするガス浄化部品。
【発明の詳細な説明】
【０００１】
【発明の属する技術分野】
本発明は、窒化珪素多孔体及びその製造方法に関する。さらに詳しくは、金属珪素粉末の窒化反応を利用した窒化珪素粒子で主に構成され、平均細孔径が大である多孔構造を有するとともに、切り出した試験片の熱伝導率が大で熱膨張率が小である、セラミックフィルタ等のガス及び／又は溶液浄化部品に好適に用いられる窒化珪素多孔体及びその効率的な製造方法に関する。
【０００２】
【従来の技術】
窒化珪素は、耐熱性、強度、破壊靭性等が他のセラミックスに対し優れているため、その多孔体は、セラミックフィルタ等のガス及び／又は溶液浄化部品（例えば、内燃機関等の排気ガス浄化装置におけるハニカム構造体等）に用いられることが期待されている。
【０００３】
しかし、窒化珪素は、その原料価格が他のセラミックスに比べ高い上に、焼結温度も高いため、製造コストが高いものとならざるを得なかった。
このため、上述のような優れた特性を有するにもかかわらず、広く利用されるには至っていないのが現状である。
【０００４】
一方、金属珪素（Ｓｉ）は、窒化珪素に比べ安価であり、発熱反応である窒化反応を利用して金属珪素を窒化させて窒化珪素焼結体を得る方法は従来から数多く試みられている。このような反応焼結法を用いて窒化珪素焼結体を得る方法としては、例えば、細かいＳｉ粉末から反応焼結法で窒化珪素焼結体を得る方法が開示されている（特開昭５２−１２１６１３号公報）。
【０００５】
このような金属珪素を用いた反応焼結法においては、一般に、金属珪素粉末と窒化珪素粉末との混合物からなる成形体に窒素ガスを作用させて窒化させつつ焼結させることが行われている。このようにして得られた窒化珪素焼結体は、耐熱衝撃性、耐摩耗性、高電気抵抗性、化学的安定性に優れるとともに、反応焼結の前後で寸法変化が小さいため高度な寸法精度を有する焼結体を得ることができる（反応焼結の前後で重量は６０％程度増加するが、寸法の変化は小さく、反応焼結前の成形体とほとんど同じ寸法、形状で比較的緻密な焼結体を得ることができる）点で優れたものである。
【０００６】
【発明が解決しようとする課題】
しかしながら、このような窒化珪素焼結体をセラミックフィルタ等のガス及び／又は溶液浄化部品（例えば、内燃機関等の排気ガス浄化装置におけるハニカム構造体等）に適用する場合、そのフィルタ特性や浄化特性を高めるためには、開気孔率及び細孔径のいずれもが大である多孔構造に制御する必要がある。金属珪素の窒化反応を利用して窒化珪素多孔体を得る際に、開気孔率の高い多孔体を得るために成形体密度が低い金属珪素成形体を窒化処理すると、表面だけでなく、内部にも微細な窒化珪素ファイバが生成し、細孔径が小さな多孔構造となる。細孔径が小さい多孔体では透過係数が小さくなり、ガスや液体の透過時に高い圧力が必要となる。例えば、溶液系では送りポンプの容量を大きくしなくてはならない。
【０００７】
また、排気ガス浄化装置に使用する場合は背圧が高くなりエンジン性能を低下させる。さらに触媒を担持する場合は開気孔率が大きく、細孔径が大きな担体を利用することにより、浄化率の高い製品を得ることができる。
【０００８】
本発明は、上述の問題に鑑みてなされたもので、平均細孔径が大である多孔構造を有するとともに、切り出した試験片の熱伝導率が大で熱膨張率が小である、セラミックフィルタ等のガス及び／又は溶液浄化部品に好適に用いられる窒化珪素多孔体及びその効率的な製造方法を提供することを目的とする。
【０００９】
【課題を解決するための手段】
本発明者等は、セラミックフィルタ等のガス及び／又は溶液浄化部品に用いた場合に最適な多孔構造を有する窒化珪素多孔体を得るため鋭意研究した結果、金属珪素の窒化反応を利用した、最適な多孔構造への制御が可能な条件を見出し、本発明を完成させた。
すなわち、本発明は、以下の窒化珪素多孔体及びその製造方法を提供するものである。
【００１０】
［１］  金属珪素を主成分とする成形体を窒化させることにより得られる窒化珪素多孔体であって、平均細孔径が３μｍ以上の多孔構造を有するとともに、珪素と窒素との総量が９５質量％以上で、かつ珪素の窒化率が９０％以上であり、酸素の含有量が１質量％未満であることを特徴とする窒化珪素多孔体。
【００１１】
［２］  切り出した試験片の熱伝導率が、１０Ｗ／ｍ・Ｋ以上で熱膨張率が３．５ｐｐｍ／℃以下である前記［１］に記載の窒化珪素多孔体。
【００１３】
［３］  開気孔率が３０％以上である前記［１］又は［２］に記載の窒化珪素多孔体。
【００１４】
［４］  金属珪素を主成分とする成形体を窒化させることにより窒化珪素多孔体を得る窒化珪素多孔体の製造方法であって、平均粒径が１０μｍ以上の粒子状金属珪素を主成分とする成形体を調製し、得られた金属珪素を主成分とする成形体を窒化させる前に、１３００℃〜１４００℃の温度で雰囲気制御をすることにより金属珪素の表面酸化物を除去した後、降温して窒素ガスを導入し、その後さらに昇温し金属珪素を窒化させて窒化珪素多孔体を得ることを特徴とする窒化珪素多孔体の製造方法。
【００１６】
［５］  前記金属珪素の粒子の粒径分布が、粒径の大きい側に第１ピークを有しかつ粒径の小さい側に第２ピークを有する二山分布であり、第１ピークの位置が３０〜３００μｍの間にあり、第２ピークの位置が第１ピークの１／５から１／５０までにある前記［４］に記載の窒化珪素多孔体の製造方法。
【００１７】
［６］  前記［１］〜［３］のいずれかに記載の窒化珪素多孔体で作製してなることを特徴とするセラミックフィルタ。
【００１８】
［７］  前記［１］〜［３］のいずれかに記載の窒化珪素多孔体の表面上に触媒を担持した構成を有してなることを特徴とするガス及び／又は溶液浄化部品。
【００１９】
［８］  前記［１］〜［３］のいずれかに記載の窒化珪素多孔体の表面上にＮＯｘ吸蔵触媒を担持した構成を有してなることを特徴とするガス浄化部品。
【００２０】
【発明の実施の形態】
以下、本発明の窒化珪素多孔体及びその製造方法の実施の形態を具体的に説明する。
【００２１】
本発明の窒化珪素多孔体は、金属珪素を主成分とする成形体を窒化させることにより得られる窒化珪素多孔体であって、平均細孔径が３μｍ以上、好ましくは、５μｍ以上の多孔構造を有するとともに、珪素と窒素との総量が９５質量％以上、好ましくは、９９％質量以上で、珪素の窒化率が９０％以上、好ましくは、９５％以上であり、酸素の含有量が１質量％未満であるであることを特徴とする。
【００２２】
ここで、「金属珪素を窒化させる」ことについては、後に詳述する。
また、「珪素と窒素との総量」とは、化学分析で得られる珪素の全質量％と窒素の全質量％との総和を意味する（以下の記載において、珪素と窒素の総量については、単に「％」で表す。）。また、「金属珪素を主成分とする成形体」とは、金属珪素（例えば、金属珪素粉末（粒子））をプレス成形、押出成形、テープ成形、射出成形、鋳込成形等の粉末成形法で成形することにより得られるもので、酸化物、窒化物、弗化物、炭酸塩、硝酸塩等の助剤を副成分として含む場合もあるが、副成分の総和が金属珪素粉末を上回らないものであることを意味する。
純度の高い金属珪素を用いた場合は、窒化処理した後に珪素と窒素の総和が９９％以上の多孔体を得ることが可能である。用途によっては安価で不純物量が多い金属珪素粒子を出発原料として使用することができる。この場合は珪素と窒素の総和が９５％以上であれば、高機能な窒化珪素多孔体を得ることができる。例えば、本発明においては金属珪素粒子表面のＳｉＯ２は雰囲気制御により除去されるため、酸素を多く含む金属珪素を出発原料に用いることもできる。また、ＦｅやＴｉ等の金属は窒化反応を促進する作用があるため、多くない量であれば（例えば、含有量２％以下）、許容される。一方、Ａｌは窒化珪素内に含まれると熱伝導率を大きく低下させるので、その含有量は０．５％未満であることが好ましい。
このように、９５％以上の純度の金属珪素粉末を原料を用いても、珪素と窒素の総量が９５％以上で、高機能、高信頼性の窒化珪素多孔体を得ることができる。
【００２３】
「窒化率」は、金属珪素と窒化珪素のＸ線回折強度比から算出される値であり、金属珪素が窒化珪素に反応した割合を表す。窒化率が高い、すなわち残留する金属珪素が少ないほど、熱膨張は小さく、熱伝導が高い窒化珪素多孔体を得ることができる。
【００２４】
本発明の窒化珪素多孔体における多孔構造の平均細孔径は３μｍ以上である。３μｍ未満であると、フィルタ等の浄化部品に用いた場合にその特性が低下する（細孔径が小さくなると透過係数は二乗で小さくなるため、フィルタ用途には大きな細孔径が必須である）。平均細孔径の上限については特に制限はないが、１００μｍを超えると強度が低下する。
【００２５】
また、本発明の窒化珪素多孔体は、珪素と窒素との総量が９５％以上である。珪素と窒素との総量が９５％未満であると、不純物量が多く、不純物による粒界相が特性を低下させる。例えば、熱伝導率が低下したり、高温強度特性が劣る窒化珪素多孔体となる。
【００２６】
また、本発明の窒化珪素多孔体は、珪素の窒化率が９０％以上である。珪素の窒化率が９０％未満であると、熱膨張率が高くなる。また、金属珪素が多く残ると、高温強度特性も低下する。
【００２７】
本発明の窒化珪素多孔体は、切り出した試験片の熱伝導率が、１０Ｗ／ｍ・Ｋ以上であることが好ましく、２０Ｗ／ｍ・Ｋ以上であることがさらに好ましい。１０Ｗ／ｍ・Ｋ未満であると、熱衝撃特性に劣る多孔体となることがある。
【００２８】
また、熱膨張率が、３．５ｐｐｍ／℃以下であることが好ましく、３ｐｐｍ／℃以下であることがさらに好ましい。３．５ｐｐｍ／℃を超えると、熱衝撃特性に劣る多孔体となることがある。
【００２９】
本発明の窒化珪素多孔体は、不純物としての酸素の含有量が、１質量％未満であることが好ましく、０．１５質量％以下であることがさらに好ましい。１質量％以上であると、ファイバ状の粒子を多く持った細孔径の小さな多孔組織となることがある。０．１５質量％以下にすることにより、さらに細孔径が大きく、熱伝導率が高い多孔体を得ることができる。
【００３０】
本発明の窒化珪素多孔体における多孔構造の開気孔率は３０％以上であることが好ましく、４０％以上であることがさらに好ましい。３０％未満であると、フィルタ等の浄化部品に用いた場合にその特性が低下することがある（３０％より小さい開気孔率では、例えば、フィルタに用いた場合、圧力が高くなり、負荷の大きなシステムとなることがある。また、有効な空間が不足するため、触媒を担持した場合、浄化装置としての効率が低下することがある）。
【００３１】
本発明の窒化珪素多孔体の製造方法は、金属珪素を主成分とする成形体を窒化させることにより窒化珪素多孔体を得る窒化珪素多孔体の製造方法であって、金属珪素を主成分とする成形体を調製し、得られた金属珪素を主成分とする成形体を窒化させる前に、雰囲気制御により金属珪素の表面酸化物を除去し、その後に、窒素ガスを導入して金属珪素を窒化させて窒化珪素多孔体を得ることを特徴とする。
【００３２】
本発明の窒化珪素多孔体の製造方法においては、開気孔率が高い成形体とすると、そのまま開気孔率の高い多孔焼結体を得ることができる。
【００３３】
本発明の窒化珪素多孔体の製造方法において用いられる金属珪素は、粒子状であり、その平均粒径が１０μｍ以上、好ましくは３０μｍ以上である。１０μｍ未満の金属珪素で成形体を作製すると、窒化前に金属珪素の焼結が生じる。また、小さい粒子で多孔体を構成すると細孔径は小さくなる。
【００３４】
また、本発明の窒化珪素多孔体の製造方法において用いられる金属珪素粒子は、その粒径分布が、粒径の大きい側に第１ピークを有しかつ粒径の小さい側に第２ピークを有する二山分布であることが、成形体とする際の成形性を高め、開気孔率が大なる多孔体を得る上で好ましい。
【００３５】
さらに、第１ピークの位置が３０〜３００μｍの間にあり、第２ピークの位置が第１ピークの１／５から１／５０までにあることが、開気孔率及び細孔径のいずれもが大なる多孔体を得る上で好ましい。
使用する金属珪素の粒子状態を公知の方法、例えば第１のピークに相当する粒度を有する金属珪素原料と、第２のピークに相当する粒度を有する金属珪素粒子の混合により調整し、制御することにより、窒化前の金属珪素を主成分とする成形体の状態を最適に制御することができる。窒化の進行を容易とし、窒化後にも高い開口率を維持することが可能である。
【００３６】
しかし、上述のような開気孔率の大なる金属珪素を主成分とする成形体をそのまま窒化すると、金属珪素成形体表面だけでなく、その内部にも窒化珪素ファイバが生成してしまうことになる。窒化珪素ファイバが生成した多孔体は細孔径が小なるものとなり、ガス透過時の圧力損失が大となるという問題がある。
【００３７】
このような窒化珪素ファイバの生成機構は、金属珪素表面の酸化物がＳｉＯガスとして蒸発し、窒素ガスと反応し、ファイバ形状の窒化珪素として析出して成長するものであると考えられる。
【００３８】
本発明の窒化珪素多孔体の製造方法におけるように、金属珪素を主成分とする成形体を窒化させる前に、１３００℃〜１４００℃の温度で、雰囲気制御をすることにより金属珪素の表面酸化物を除去することにより、ファイバ組織の生成がない窒化珪素多孔体を得ることができる。
【００３９】
ここで、「雰囲気制御」とは、成形体がおかれる焼成炉内の雰囲気をＳｉＯガスが蒸発しやすくなるように雰囲気を制御することを意味し、具体的には、最も簡便な方法として真空に引くことを挙げることができる。還元性の強いガス、例えば、Ｈ2やＮＨ3を導入してもよい。雰囲気中の酸素を吸収する物質、例えば金属ＴｉやＺｒ等を一緒に焼成炉内に載置してもよい。また、ＳｉＯガスが反応しやすい材料、例えば、ＣａＯ等のアルカリ土類酸化物を焼成炉内に載置してもよい。
【００４０】
さらに、本発明の窒化珪素多孔体の製造方法における窒化の機構は、図１に示すように、酸化物が除去された金属珪素１の表面に窒素２を導入すると（ａ）、金属珪素１の表面に窒化膜３が生成するとともに（ｂ）、未窒化の内部の金属珪素１が生成した窒化膜３を透過して外方に拡散して行く際に窒化膜３の表面で順々に窒化されて窒化珪素として堆積して窒化膜３の厚さが増加して（ｃ）、最終的には、用いた金属珪素粒子の全てが窒化されて、内部に元の金属珪素粒子の大きさと同じ大きさの空洞４及び厚く堆積した窒化膜３を有する窒化珪素多孔体５が得られる（ｄ）ものと考えられる。
【００４１】
また、本発明の窒化珪素多孔体の製造方法においては、以下に説明するように、熱伝導率の大なる窒化珪素多孔体を得ることができる。
【００４２】
本発明の窒化珪素多孔体の製造方法に用いられる窒化珪素は、熱伝導率の向上の面で優れた材料である。すなわち、窒化珪素を含め、窒化アルミニウムや炭化珪素のような非酸化物セラミックスは、一般に、コージェライトやアルミナ等の酸化物セラミックスに比べて熱伝導率が高く、熱伝導率の向上の面で優れた材料であり、このような材料を用いることにより熱伝導率の大なる窒化珪素多孔体を得ることができる。
【００４３】
さらに、金属珪素を出発原料とし窒化反応で窒化珪素を得る場合、金属珪素の表面に酸素が存在すると窒化珪素粒子内に残留し、熱伝導率を低下させるが、本発明の窒化珪素多孔体の製造方法においては、金属珪素の表面の酸素を除去した後に窒化させるため、熱伝導率の大なる窒化珪素多孔体を得ることができる。
【００４４】
また、上述のように本発明の窒化珪素多孔体は、不純物としての酸素の含有量が１質量％未満という高純度の窒化珪素粒子で構成された多孔組織を有するものであるため、熱膨張率を小なるものとすることができる。このように、熱膨張率が小なるものであることにより熱衝撃特性に優れた多孔体を提供することができ、耐熱フィルタや触媒担体等の高温で用いられるガス及び／又は溶液浄化部品に好適に用いることができる。
【００４５】
また、本発明の窒化珪素多孔体は、９０％以上の高い窒化率で、珪素と窒素の総和が９５％以上と不純物の少ない窒化珪素で構成されているため、開気孔率が３０％以上、細孔径が３μｍ以上であるように開気孔率及び細孔径のいずれもが大なるものでありながら、強度及びヤング率も大なる多孔体であることができる。本発明の窒化珪素多孔体を使用することにより、信頼性の高いガス及び／又は溶液浄化部品を提供することができる。また、でんぷんやセルロース等の造孔剤を加えて１０μｍを越える大きな細孔径、５０％を越える高い気孔率の窒化珪素多孔体を製造しても、強度及びヤング率の低下を抑えて、信頼性の高い多孔体部品を供給することも可能である。
【００４６】
本発明のセラミックフィルタは、上述の窒化珪素多孔体で作製してなることを特徴とする。
【００４７】
また、本発明のガス及び／又は溶液浄化部品は上述の窒化珪素多孔体の表面上に触媒を担持した構成を有してなることを特徴とする。
【００４８】
この場合、触媒としては特に制限はないが、例えば、ＮＯｘ吸蔵触媒を挙げることができる。
【００４９】
セラミックフィルタ等のガス及び／又は溶液浄化部品における触媒担体として、本発明の窒化珪素多孔体のように熱伝導率が大であるものを用いると、その均熱性及び熱衝撃特性の面で優れたものとなるため、触媒性能を十全に発現させることができる。
【００５０】
【実施例】
以下本発明を実施例によってさらに具体的に説明するが、本発明はこれらの実施例によっていかなる制限を受けるものではない。
【００５１】
実施例１〜６及び比較例１〜４
平均粒径が３０μｍの金属珪素粉末１００体積部に対し、成形助剤としてポリビニルアルコール（ＰＶＡ）を２体積部を加え、金型プレスで成形体を作製した。５００℃大気中で成形助剤を除去した成形体に雰囲気制御が可能な電気炉にて、表１に示す第１保持温度まで、同表に示す雰囲気下で昇温したのち、０．１、１または２時間維持した。次に同表に示す第２保持温度まで、温度を下げ、第２保持温度となったときに、Ｎ２またはＮ２＋Ｈ２ガスを導入した。さらに、第３保持温度まで昇温し、同表に示す雰囲気に１、５、１０または２０時間保持した。この表１に示す条件で窒化処理を行い、焼結体を得た。得られた焼結体から４×３×４０ｍｍ及びφ１０×３ｍｍ等の試験片を切出し、下記の評価項目の測定を行い、その測定結果を表１に示す。
気孔率：水中重量法で測定した。
細孔径分布：水銀を用いるポロシメーターで測定した。
熱伝導率：レーザーフラッシュ法で測定した。
熱膨張率：大気中で押棒示差式熱膨張計で測定した。
四点曲げ強度：４×３×４０ｍｍに試験片を切出し、ＪＩＳ Ｒ １６０１に準拠して測定した。
ヤング率：ＪＩＳ Ｒ １６０２に準拠して、四点曲げ強度測定時に歪ゲージ法で測定した。
珪素と窒素との総量：ＪＩＳ Ｒ １６０３に準拠し、凝集重量吸光光度併用法で全珪素量を定量し、不活性ガス融解−熱伝導法で全窒素量を定量し、珪素と窒素の総和を求めた。
窒化率：αＳｉ３Ｎ４の（１０２）及び（２１０）、βＳｉ３Ｎ４の（１０１）及び（２１０）とＳｉの（１１１）及び（３１１）のＸ線回折強度比から算出した。
比表面積：気体吸着ＢＥＴ法で測定した。
【００５２】
【表１】
0004574044.tif 000002
【００５３】
表１から、比較例２で得られた多孔体は、第１保持温度が１０００℃と低く、ＳｉＯ2除去が十分でなく、内部のウィスカーが生成され、細孔径が小さい（１μｍ）多孔体となったことがわかり、また、比較例３で得られた多孔体は、第１保持温度が１４５０℃と金属珪素の融点に近く、焼結が進み、窒化処理の前に開気孔率の小さい多孔体となり、窒化処理を行っても開気孔率が３０％を超えず、窒化処理時間が短く、窒化率が９０％を超えなかったことがわかる。
また、比較例で得られた多孔体はいずれもファイバ（ウィスカー）が生成し、細孔径が小さいものとなり、実施例で得られたものに比べ比表面積が大きな数値となったことがわかる。
【００５４】
実施例１及び比較例１で得られた焼結体の酸素の含有量を原料酸素の含有量と比較した結果を表２に示す。表２から実施例１で得られた焼結体の方が、比較例１で得られた焼結体よりも酸素の含有量が各段に少ないことがわかる。
【００５５】
【表２】
0004574044.tif 000003
【００５６】
実施例７〜１０
用いた原料金属珪素の粒子の形態の効果を検討した。実施例１と同様に表３に示す金属珪素粉末１００体積部に対し、成形助剤としてポリビニルアルコール（ＰＶＡ）を２体積部を加え、金型プレスで成形体を作製した。５００℃大気中で成形助剤を除去した成形体に雰囲気制御が可能な電気炉にて実施例１と同様に窒化処理を施し、焼結体を得た。得られた焼結体から試験片４×３×４０ｍｍ及びφ１０×３ｍｍを切出し、表３に示す評価項目の測定を行い、その測定結果を表３に示す。なお、実施例１の場合も併記した。
【００５７】
【表３】
0004574044.tif 000004
【００５８】
実施例１１〜１２
表４に示す金属珪素粉末１００体積部に対し、メチルセルロース１０体積部及び水４０体積部を添加し、さらに、界面活性剤１体積部を添加して、混練機にて押出し用材料を調製した。プランジャー式の押出機でハニカム構造体の成形を行った。得られたハニカム成形体に実施例１と同様にして雰囲気制御が可能な電気炉で窒化処理を施し、焼結体を得た。焼結体の一部を切り出し、実施例１と同様に開気孔率、平均細孔径を測定した。得られた焼結体からハニカムリブ厚さの試験片を切出し、レーザー法で熱伝導率を、押棒示差式で熱膨張率を測定した。その結果を表４に示す。
【００５９】
比較例５〜６
実施例１１〜１２において、窒化処理の内容を、真空処理を行わずに、室温から窒素ガスを流した状態で昇温し、１２００℃から５０℃／ｈで１４５０℃まで昇温し、１４５０℃で５時間保持することに変えたこと以外は実施例１１〜１２と同様にして焼結体を得た。得られた焼結体には、窒化珪素ウィスカーが生成し、細孔径が小さい微構造となった。
得られた焼結体から試験片を切出し、実施例１１〜１２と同様の評価を行い、その結果を表４に示す。
【００６０】
実施例１３〜１４
表４に示す金属珪素粉末１００体積部に対し、アクリル樹脂バインダ３５体積部及び可塑剤３体積部を添加し、溶媒としてトルエン５５体積部及びイソプロピルアルコール３０体積部加え、ポットミルにてスラリー調製を行った。ドクターブレード成形機により厚さ２００μｍのテープを成形した。テープ成形体を雰囲気制御が可能な電気炉で窒化処理を行った。得られたテープ成形体に実施例１と同様にして雰囲気制御が可能な電気炉で窒化処理を施し、焼結体を得た。得られた焼結体の一部を切り出し、実施例１と同様に開気孔率、平均細孔径を測定した。また、得られた焼結体から薄板試験片を切出し、レーザー法で熱伝導率を、押棒示差式で熱膨張率を測定した。その結果を表４に示す。
【００６１】
比較例７〜８
実施例１３〜１４において、窒化処理の内容を、真空処理を行わずに、室温から窒素ガスを流した状態で昇温し、１２００℃から５０℃／ｈで１４５０℃まで昇温し、１４５０℃で５時間保持することに変えたこと以外は実施例１３〜１４と同様にして焼結体を得た。得られた焼結体には、窒化珪素ウィスカーが生成し、細孔径が小さい微構造となった。
得られた焼結体から試験片を切出し、実施例１３〜１４と同様の評価を行い、その結果を表４に示す。
【００６２】
【表４】
0004574044.tif 000005
【００６３】
【発明の効果】
以上説明したように、本発明によって、開気孔率及び平均細孔径のいずれもが大である多孔構造を有するとともに、切り出した試験片の熱伝導率が大で熱膨張率が小である、セラミックフィルタ等のガス及び／又は溶液浄化部品に好適に用いられる窒化珪素多孔体及びその効率的な製造方法を提供することができる。
【図面の簡単な説明】
【図１】本発明の窒化珪素多孔体の製造方法における窒化の機構を模式的に示す説明図である。
【符号の説明】
１…金属珪素、２…窒素、３…窒化膜、４…空洞、５…窒化珪素多孔体。
【図１】
0004574044.tif 000006